【手続補正書】
【提出日】平成16年3月8日(2004.3.8)
【手続補正１】
【補正対象書類名】特許請求の範囲
【補正対象項目名】全文
【補正方法】変更
【補正の内容】
【特許請求の範囲】
【請求項１】
支持体を供給すること；
有効量の活性成分を供給すること；
有効量の架橋用成分を供給すること；
有効量のマトリックス形成用成分を供給すること；
前記活性成分、前記架橋用成分、及び前記マトリックス形成用成分を前記支持体上に固定し、これによって機能性表面を形成させること；
を含む、機能性表面の製造法。
【請求項２】
前記固定処理がさらに、前記活性成分、前記架橋用成分、及び前記マトリックス形成用成分を前記支持体上に塗被すること、被覆された支持体を作製すること、並びに前記被覆支持体を硬化させることを含む、請求項１記載の製造法。
【請求項３】
前記硬化処理が、熱による活性化、光による活性化、又は化学的活性化からなる群から選択される、請求項２記載の製造法。
【請求項４】
前記活性成分が、官能基、スペーサー基、及び結合基を含む、請求項１記載の製造法。
【請求項５】
前記官能基が、ビオチン、メトキシ−ポリエチレングリコール、Ｎ−ヒドロキシスクシンイミドエステル、ニトロフェニルエステル、カルボキシレート、ビニル、ナイトレン、アルデヒド基、フェニルボロン酸、サリチルヒドロキサム酸、ヒドロキシル基、アミン基、イミン基、カルボン酸、アルデヒド、ケトン、エステル、エーテル、アミド基、イミド、シアニド、ヒドラジド、スクシンイミド、マレイミド、チオール、ハロゲン化物、アジド基、フェニル基、スルホネート、イソチオシアネート、イソシアネート、オキサゾリン、エポキシド、ニトロベンジル、オキサゾリン、酸塩化物、クロロホルメート、ジスルフィドピリジル、アズラクトン、臭化シアノゲン、フルオロアレーン、フルオロカーボン、ジスルフィド、イソシアニド、サルフェート、ヘパリン、ペプチド、ヌクレオチド、ポリヌクレオチド、有機ケイ素化合物、有機ホスフェート化合物、エチレングリコールオリゴマー、アクリルアミド、ピロリドン、ポリサッカライド、及び極性の合成ポリマーからなる群から選択される、請求項４記載の製造法。
【請求項６】
前記スペーサー基が、二官能性で直鎖のポリエチレングリコール、ポリエチレンイミン、ポリスチレン、ポリシロキサン、ポリウレタン、タンパク質、ポリ（アミノ酸）、ポリホスファゼン、テレケリックブロックコポリマー、ポリアクリレート、ポリアクリルアミド、ポリメタクリレート、ポリサッカライド、デンドリマー、及び高分岐ポリマー；二官能性で星形のポリエチレングリコール、ポリエチレンイミン、ポリスチレン、ポリシロキサン、ポリウレタン、タンパク質、ポリ（アミノ酸）、ポリホスファゼン、テレケリックブロックコポリマー、ポリアクリレート、ポリアクリルアミド、ポリメタクリレート、ポリサッカライド、デンドリマー、及び高分岐ポリマー；並びに二官能性で櫛状のポリエチレングリコール、ポリエチレンイミン、ポリスチレン、ポリシロキサン、ポリウレタン、タンパク質、ポリ（アミノ酸）、ポリホスファゼン、テレケリックブロックコポリマー、ポリアクリレート、ポリアクリルアミド、ポリメタクリレート、ポリサッカライド、デンドリマー、及び高分岐ポリマー；からなる群から選択される、請求項４記載の製造法。
【請求項７】
前記結合基が、シラン、メタクリレート、ジスルフィド、ジシラザン、スルフヒドリル、アクリレート、カルボキシレート、イソニトリル、イソシアネート、ホスホアミダイト、ナイトレン、エポキシド、ヒドロシリル、エステル、アレーン、アジド、ニトリル、キノン、及びビニル基からなる群から選択される、請求項４記載の製造法。
【請求項８】
前記架橋用成分が、メタクリレート、アクリレート、エポキシド、シラン、ペルフルオロフェニルアジド、アリールアジド、アシルアジド、アジドホルメート、スルホニルアジド、ホスホリルアジド、ジアゾアルカン、ジアゾケトン、ジアゾアセテート、β−ケト−α−ジアゾアセテート、脂肪族アゾ、ジアジリン、ケテン、光活性化ケトン、ジアルキルペルオキシダーゼ、ジアシルペルオキシダーゼ、及びキノンからなる群から選択される少なくとも２種の反応性基を含む分子である、請求項１記載の製造法。
【請求項９】
前記マトリックス形成用成分が、ポリオキシエチレンソルビタンテトラオレエート、ポリオキシエチレンソルビトールヘキサオレエート、ポリオキシエチレン６トリデシルエーテル、ポリオキシエチレン１２トリデシルエーテル、ポリオキシエチレン１８トリデシルエーテルを含めたポリオキシエチレンベースの界面活性物質；ツイーン（Ｔｗｅｅｎ）（登録商標）界面活性剤；トリトン（Ｔｒｉｔｏｎ）（登録商標）界面活性剤；ポリオキシエチレン−ポリオキシプロピレンコポリマー；直鎖のＰＥＧ分子、星形のＰＥＧ分子、櫛形の高分岐ＰＥＧ分子、及び樹枝状の高分岐ＰＥＧ分子；カーボンネート化界面活性剤、ペルフッ素化界面活性剤、及びケイ素化界面活性剤；カゼイン；血清希釈物；ウシ血清アルブミン；糖脂質及び脂質；ヘパリンもしくは他のグリコサミノグリカン；マスシン（ｍｕｓｃｉｎ）；プロテオグリカン；並びにポリサッカライド；からなる群から選択される分子の１種以上で構成されている、請求項１記載の製造法。
【請求項１０】
有効量の活性成分を有する支持体；
有効量の架橋用成分；及び
有効量のマトリックス形成用成分；
を含み、前記活性成分、前記架橋用成分、及び前記マトリックス形成用成分が、外部環境における非標的分子に対して低い非特異的結合特性を有する機能化された表面をもたらす一体になって網の目状に絡み合ったマトリックスを形成する、非標的検体に対して低い非特異的結合特性を有する機能性表面。
【請求項１１】
前記活性成分が、官能基、スペーサー基、及び結合基を含む、請求項１０記載の機能性表面。
【請求項１２】
前記官能基が標的検体への選択的結合を容易にし、前記官能基が、ビオチン、メトキシ−ポリエチレングリコール、Ｎ−ヒドロキシスクシンイミドエステル、ニトロフェニルエステル、カルボキシレート、ビニル、ナイトレン、アルデヒド基、フェニルボロン酸、サリチルヒドロキサム酸、ヒドロキシル基、アミン基、イミン基、カルボン酸、酸塩化物、ハロアルデヒド、ケトン、エステル、エーテル、アミド基、イミド、シアニド、ヒドラジド、スクシンイミド、マレイミド、チオール、ハロゲン化物、アジド基、フェニル基、スルホネート、イソチオシアネート、イソシアネート、エポキシド、ニトロベンジル、オキサゾリン、酸塩化物、クロロホルメート、ジスルフィドピリジル、アズラクトン、臭化シアノゲン、フルオロアレーン、フルオロカーボン、ジスルフィド、イソシアニド、サルフェート、ヘパリン、ペプチド、ヌクレオチド、ポリヌクレオチド、有機ケイ素化合物、有機ホスフェート化合物、エチレングリコールオリゴマー、アクリルアミド、ピロリドン、プロテオグリカン、グリコサミノグリカン、ポリサッカライド、及び極性の合成ポリマーからなる群から選択される、請求項１１記載の機能性表面。
【請求項１３】
前記スペーサー基が、二官能性で直鎖のポリエチレングリコール、ポリエチレンイミン、ポリスチレン、ポリシロキサン、ポリウレタン、タンパク質、ポリ（アミノ酸）、ポリホスファゼン、テレケリックブロックコポリマー、ポリアクリレート、ポリアクリルアミド、ポリメタクリレート、ポリサッカライド、デンドリマー、及び高分岐ポリマー；二官能性で星形のポリエチレングリコール、ポリエチレンイミン、ポリスチレン、ポリシロキサン、ポリウレタン、タンパク質、ポリ（アミノ酸）、ポリホスファゼン、テレケリックブロックコポリマー、ポリアクリレート、ポリアクリルアミド、ポリメタクリレート、ポリサッカライド、デンドリマー、及び高分岐ポリマー；並びに二官能性で櫛状のポリエチレングリコール、ポリエチレンイミン、ポリスチレン、ポリシロキサン、ポリウレタン、タンパク質、ポリ（アミノ酸）、ポリホスファゼン、テレケリックブロックコポリマー、ポリアクリレート、ポリアクリルアミド、ポリメタクリレート、ポリサッカライド、デンドリマー、及び高分岐ポリマー；からなる群から選択される、請求項１１記載の機能性表面。
【請求項１４】
前記結合基が、シラン、メタクリレート、ジスルフィド、ジシラザン、スルフヒドリル、アクリレート、カルボキシレート、イソニトリル、イソシアネート、ホスホアミダイト、ナイトレン、エポキシド、ヒドロシリル、エステル、アレーン、アジド、ニトリル、キリン、及びビニル基からなる群から選択される、請求項１１記載の機能性表面。
【請求項１５】
前記架橋用成分が、メタクリレート、アクリレート、エポキシド、シラン、ペルフルオロフェニルアジド、アリールアジド、アシルアジド、アジドホルメート、スルホニルアジド、ホスホリルアジド、ジアゾアルカン、ジアゾケトン、ジアゾアセテート、β−ケト−α−ジアゾアセテート、脂肪族アゾ、ジアジリン、ケテン、光活性化ケトン、ジアルキルペルオキシダーゼ、ジアシルペルオキシダーゼ、及びキノンからなる群から選択される少なくとも２種の反応性基で構成されている分子である、請求項１０記載の機能性表面。
【請求項１６】
前記マトリックス形成用成分が、ポリオキシエチレンソルビタンテトラオレエート、ポリオキシエチレンソルビトールヘキサオレエート、ポリオキシエチレン６トリデシルエーテル、ポリオキシエチレン１２トリデシルエーテル、ポリオキシエチレン１８トリデシルエーテルを含めたポリオキシエチレンベースの界面活性物質；ツイーン（Ｔｗｅｅｎ）（登録商標）界面活性剤；トリトン（Ｔｒｉｔｏｎ）（登録商標）界面活性剤；ポリオキシエチレン−ポリオキシプロピレンコポリマー；直鎖のＰＥＧ分子、星形のＰＥＧ分子、櫛形の高分岐ＰＥＧ分子、及び樹枝状の高分岐ＰＥＧ分子；直鎖のポリアミンポリマー、星形のポリアミンポリマー、櫛形のポリアミンポリマー、及び樹枝状のポリアミンポリマー；カーボネート化界面活性剤、ペルフッ素化界面活性剤、及びケイ素化界面活性剤；カゼイン；血清希釈物；ウシ血清アルブミン；糖脂質及び脂質；ヘパリンもしくは他のグリコサミノグリカン；ｍｕｓｃｉｎ；並びにポリサッカライド；からなる群から選択される、請求項１０記載の機能性表面。
【請求項１７】
前記支持体がＳｉＯ2／Ｓｉで構成されている、請求項１６記載の機能性表面。
【請求項１８】
前記支持体が熱可塑性ポリマー又は熱硬化性ポリマーで構成されている、請求項１６記載の機能性表面。
【請求項１９】
前記支持体が金属／金属酸化物で構成されている、請求項１６記載の機能性表面。
【請求項２０】
前記活性成分がＮＨＳ−ＰＥＧ−シランである、請求項１０記載の機能性表面。
【手続補正２】
【補正対象書類名】明細書
【補正対象項目名】０１６６
【補正方法】変更
【補正の内容】
【０１６６】
本明細書中に引用した全ての刊行物を参照により本明細書に含める。
本発明の実施態様は、次のとおりである。
１  支持体を供給すること；
有効量の活性成分を供給すること；
有効量の架橋用成分を供給すること；
有効量のマトリックス形成用成分を供給すること；
前記活性成分、前記架橋用成分、及び前記マトリックス形成用成分を前記支持体上に固定し、これによって機能性表面を形成させること；
を含む、機能性表面の製造法。
２  前記固定処理がさらに、前記活性成分、前記架橋用成分、及び前記マトリックス形成用成分を前記支持体上に塗被すること、被覆された支持体を作製すること、並びに前記被覆支持体を硬化させることを含む、上記１記載の製造法。
３  前記硬化処理が、熱による活性化、光による活性化、又は化学的活性化からなる群から選択される、上記２記載の製造法。
４  前記活性成分が、官能基、スペーサー基、及び結合基を含む、上記１記載の製造法。
５  前記官能基が、ビオチン、メトキシ−ポリエチレングリコール、Ｎ−ヒドロキシスクシンイミドエステル、ニトロフェニルエステル、カルボキシレート、ビニル、ナイトレン、アルデヒド基、フェニルボロン酸、サリチルヒドロキサム酸、ヒドロキシル基、アミン基、イミン基、カルボン酸、アルデヒド、ケトン、エステル、エーテル、アミド基、イミド、シアニド、ヒドラジド、スクシンイミド、マレイミド、チオール、ハロゲン化物、アジド基、フェニル基、スルホネート、イソチオシアネート、イソシアネート、オキサゾリン、エポキシド、ニトロベンジル、オキサゾリン、酸塩化物、クロロホルメート、ジスルフィドピリジル、アズラクトン、臭化シアノゲン、フルオロアレーン、フルオロカーボン、ジスルフィド、イソシアニド、サルフェート、ヘパリン、ペプチド、ヌクレオチド、ポリヌクレオチド、有機ケイ素化合物、有機ホスフェート化合物、エチレングリコールオリゴマー、アクリルアミド、ピロリドン、ポリサッカライド、及び極性の合成ポリマーからなる群から選択される、上記４記載の製造法。
６  前記官能基が、ビオチン、メトキシ−ポリエチレングリコール、ビニル−スルホン、スクシンイミジルプロピオネート、又はストレプタビジンである、上記４記載の製造法。
７  前記官能基がビオチンである、上記４記載の製造法。
８  前記官能基がスクシンイミジル誘導体である、上記４記載の製造法。
９  前記スペーサー基が、二官能性で直鎖のポリエチレングリコール、ポリエチレンイミン、ポリスチレン、ポリシロキサン、ポリウレタン、タンパク質、ポリ（アミノ酸）、ポリホスファゼン、テレケリックブロックコポリマー、ポリアクリレート、ポリアクリルアミド、ポリメタクリレート、ポリサッカライド、デンドリマー、及び高分岐ポリマー；二官能性で星形のポリエチレングリコール、ポリエチレンイミン、ポリスチレン、ポリシロキサン、ポリウレタン、タンパク質、ポリ（アミノ酸）、ポリホスファゼン、テレケリックブロックコポリマー、ポリアクリレート、ポリアクリルアミド、ポリメタクリレート、ポリサッカライド、デンドリマー、及び高分岐ポリマー；並びに二官能性で櫛状のポリエチレングリコール、ポリエチレンイミン、ポリスチレン、ポリシロキサン、ポリウレタン、タンパク質、ポリ（アミノ酸）、ポリホスファゼン、テレケリックブロックコポリマー、ポリアクリレート、ポリアクリルアミド、ポリメタクリレート、ポリサッカライド、デンドリマー、及び高分岐ポリマー；からなる群から選択される、上記４記載の製造法。
１０  前記スペーサー基が、直鎖のＰＥＧ分子、星形のＰＥＧ分子、又は櫛状のＰＥＧ分子である、上記４記載の製造法。
１１  前記スペーサー基が直鎖のＰＥＧ分子である、上記４記載の製造法。
１２  前記結合基が、シラン、メタクリレート、ジスルフィド、ジシラザン、スルフヒドリル、アクリレート、カルボキシレート、イソニトリル、イソシアネート、ホスホアミダイト、ナイトレン、エポキシド、ヒドロシリル、エステル、アレーン、アジド、ニトリル、キノン、及びビニル基からなる群から選択される、上記４記載の製造法。
１３  前記結合基がアルコキシシラン又はクロロシランである、上記４記載の製造法。
１４  前記結合基がアルコキシシランである、上記４記載の製造法。
１５  前記結合基がスクシンイミジル誘導体である、上記４記載の製造法。
１６  前記架橋用成分が、メタクリレート、アクリレート、エポキシド、シラン、ペルフルオロフェニルアジド、アリールアジド、アシルアジド、アジドホルメート、スルホニルアジド、ホスホリルアジド、ジアゾアルカン、ジアゾケトン、ジアゾアセテート、β−ケト−α−ジアゾアセテート、脂肪族アゾ、ジアジリン、ケテン、光活性化ケトン、ジアルキルペルオキシダーゼ、ジアシルペルオキシダーゼ、及びキノンからなる群から選択される少なくとも２種の反応性基を含む分子である、上記１記載の製造法。
１７  前記架橋用成分がアジドシランである、上記１記載の製造法。
１８  前記マトリックス形成用成分が、ポリオキシエチレンソルビタンテトラオレエート、ポリオキシエチレンソルビトールヘキサオレエート、ポリオキシエチレン６トリデシルエーテル、ポリオキシエチレン１２トリデシルエーテル、ポリオキシエチレン１８トリデシルエーテルを含めたポリオキシエチレンベースの界面活性物質；ツイーン（Ｔｗｅｅｎ）（登録商標）界面活性剤；トリトン（Ｔｒｉｔｏｎ）（登録商標）界面活性剤；ポリオキシエチレン−ポリオキシプロピレンコポリマー；直鎖のＰＥＧ分子、星形のＰＥＧ分子、櫛形の高分岐ＰＥＧ分子、及び樹枝状の高分岐ＰＥＧ分子；カーボンネート化界面活性剤、ペルフッ素化界面活性剤、及びケイ素化界面活性剤；カゼイン；血清希釈物；ウシ血清アルブミン；糖脂質及び脂質；ヘパリンもしくは他のグリコサミノグリカン；マスシン（ｍｕｓｃｉｎ）；プロテオグリカン；並びにポリサッカライド；からなる群から選択される分子の１種以上で構成されている、上記１記載の製造法。
１９  前記マトリックス形成用成分が、ポリオキシエチレンソルビタンテトラオレエート、ツイーン（Ｔｗｅｅｎ）（商標）界面活性剤、プルロニック（Ｐｌｕｒｏｎｉｃ）（商標）ブロックコポリマー、又は極性で非イオン性の類似した化学組成を有する合成コポリマーである、上記１記載の製造法。
２０  前記マトリックス形成用成分が、ポリオキシエチレンソルビタンテトラオレエートである、上記１記載の製造法。
２１  有効量の活性成分を有する支持体；
有効量の架橋用成分；及び
有効量のマトリックス形成用成分；
を含み、前記活性成分、前記架橋用成分、及び前記マトリックス形成用成分が、外部環境における非標的分子に対して低い非特異的結合特性を有する機能化された表面をもたらす一体になって網の目状に絡み合ったマトリックスを形成する、非標的検体に対して低い非特異的結合特性を有する機能性表面。
２２  前記活性成分が、官能基、スペーサー基、及び結合基を含む、上記２１記載の機能性表面。
２３  前記官能基が標的検体への選択的結合を容易にし、前記官能基が、ビオチン、メトキシ−ポリエチレングリコール、Ｎ−ヒドロキシスクシンイミドエステル、ニトロフェニルエステル、カルボキシレート、ビニル、ナイトレン、アルデヒド基、フェニルボロン酸、サリチルヒドロキサム酸、ヒドロキシル基、アミン基、イミン基、カルボン酸、酸塩化物、ハロアルデヒド、ケトン、エステル、エーテル、アミド基、イミド、シアニド、ヒドラジド、スクシンイミド、マレイミド、チオール、ハロゲン化物、アジド基、フェニル基、スルホネート、イソチオシアネート、イソシアネート、エポキシド、ニトロベンジル、オキサゾリン、酸塩化物、クロロホルメート、ジスルフィドピリジル、アズラクトン、臭化シアノゲン、フルオロアレーン、フルオロカーボン、ジスルフィド、イソシアニド、サルフェート、ヘパリン、ペプチド、ヌクレオチド、ポリヌクレオチド、有機ケイ素化合物、有機ホスフェート化合物、エチレングリコールオリゴマー、アクリルアミド、ピロリドン、プロテオグリカン、グリコサミノグリカン、ポリサッカライド、及び極性の合成ポリマーからなる群から選択される、上記２２記載の機能性表面。
２４  前記官能基が標的検体への選択的結合を容易にし、前記官能基が、ビオチン、メトキシ−ポリエチレングリコール、スクシンイミジルプロピオネート、ストレプタビジン、又はアルデヒドである、上記２２記載の機能性表面。
２５  前記官能基が標的検定への選択的結合を容易にし、前記官能基がビオチンである、上記２２記載の機能性表面。
２６  前記スペーサー基が、二官能性で直鎖のポリエチレングリコール、ポリエチレンイミン、ポリスチレン、ポリシロキサン、ポリウレタン、タンパク質、ポリ（アミノ酸）、ポリホスファゼン、テレケリックブロックコポリマー、ポリアクリレート、ポリアクリルアミド、ポリメタクリレート、ポリサッカライド、デンドリマー、及び高分岐ポリマー；二官能性で星形のポリエチレングリコール、ポリエチレンイミン、ポリスチレン、ポリシロキサン、ポリウレタン、タンパク質、ポリ（アミノ酸）、ポリホスファゼン、テレケリックブロックコポリマー、ポリアクリレート、ポリアクリルアミド、ポリメタクリレート、ポリサッカライド、デンドリマー、及び高分岐ポリマー；並びに二官能性で櫛状のポリエチレングリコール、ポリエチレンイミン、ポリスチレン、ポリシロキサン、ポリウレタン、タンパク質、ポリ（アミノ酸）、ポリホスファゼン、テレケリックブロックコポリマー、ポリアクリレート、ポリアクリルアミド、ポリメタクリレート、ポリサッカライド、デンドリマー、及び高分岐ポリマー；からなる群から選択される、上記２２記載の機能性表面。
２７  前記スペーサー基が、直鎖のポリエチレングリコール、星形のＰＥＧ分子、又は櫛状のＰＥＧ分子である、上記２２記載の機能性表面。
２８  前記スペーサー基が直鎖のＰＥＧ分子である、上記２２記載の機能性表面。
２９  前記結合基が、シラン、メタクリレート、ジスルフィド、ジシラザン、スルフヒドリル、アクリレート、カルボキシレート、イソニトリル、イソシアネート、ホスホアミダイト、ナイトレン、エポキシド、ヒドロシリル、エステル、アレーン、アジド、ニトリル、キリン、及びビニル基からなる群から選択される、上記２２記載の機能性表面。
３０  前記結合基がアルコキシシラン又はクロロシランである、上記２２記載の機能性表面。
３１  前記結合基がアルコキシシランである、上記２２記載の機能性表面。
３２  前記架橋用成分が、メタクリレート、アクリレート、エポキシド、シラン、ペルフルオロフェニルアジド、アリールアジド、アシルアジド、アジドホルメート、スルホニルアジド、ホスホリルアジド、ジアゾアルカン、ジアゾケトン、ジアゾアセテート、β−ケト−α−ジアゾアセテート、脂肪族アゾ、ジアジリン、ケテン、光活性化ケトン、ジアルキルペルオキシダーゼ、ジアシルペルオキシダーゼ、及びキノンからなる群から選択される少なくとも２種の反応性基で構成されている分子である、上記２１記載の機能性表面。
３３  前記架橋用成分がアジドシランである、上記２１記載の機能性表面。
３４  前記マトリックス形成用成分が、ポリオキシエチレンソルビタンテトラオレエート、ポリオキシエチレンソルビトールヘキサオレエート、ポリオキシエチレン６トリデシルエーテル、ポリオキシエチレン１２トリデシルエーテル、ポリオキシエチレン１８トリデシルエーテルを含めたポリオキシエチレンベースの界面活性物質；ツイーン（Ｔｗｅｅｎ）（登録商標）界面活性剤；トリトン（Ｔｒｉｔｏｎ）（登録商標）界面活性剤；ポリオキシエチレン−ポリオキシプロピレンコポリマー；直鎖のＰＥＧ分子、星形のＰＥＧ分子、櫛形の高分岐ＰＥＧ分子、及び樹枝状の高分岐ＰＥＧ分子；直鎖のポリアミンポリマー、星形のポリアミンポリマー、櫛形のポリアミンポリマー、及び樹枝状のポリアミンポリマー；カーボネート化界面活性剤、ペルフッ素化界面活性剤、及びケイ素化界面活性剤；カゼイン；血清希釈物；ウシ血清アルブミン；糖脂質及び脂質；ヘパリンもしくは他のグリコサミノグリカン；ｍｕｓｃｉｎ；並びにポリサッカライド；からなる群から選択される、上記２１記載の機能性表面。
３５  前記マトリックス形成用成分が、ポリオキシエチレンソルビタンテトラオレエート、ツイーン（Ｔｗｅｅｎ）（商標）界面活性剤、プルロニック（Ｐｌｕｒｏｎｉｃ）（商標）ブロックコポリマー、又は極性で非イオン性の類似した化学組成を有する親水性合成コポリマーである、上記２１記載の機能性表面。
３６  前記マトリックス形成用成分がポリオキシエチレンソルビタンテトラオレエートである、上記２１記載の機能性表面。
３７  前記活性成分がビオチン−ＰＥＧ−シランである、上記２１記載の機能性表面。
３８  前記支持体がＳｉＯ2／Ｓｉで構成されている、上記３７記載の機能性表面。
３９  前記支持体が熱可塑性ポリマー又は熱硬化性ポリマーで構成されている、上記３７記載の機能性表面。
４０  前記支持体が金属／金属酸化物で構成されている、上記３７記載の機能性表面。
４１  前記活性成分がメトキシ−ＰＥＧ−シランである、上記２１記載の機能性表面。
４２  前記活性成分がメトキシ−ＰＥＧ−シランとビオチン−ＰＥＧ−シランとの組み合わせ物である、上記２１記載の機能性表面。
４３  網の目に絡み合ったマトリックス内に固定化されたストレプタビジンをさらに含む、上記４２記載の機能性表面。
４４  前記活性成分がビニルスルホン−ＰＥＧ−シランである、上記２１記載の機能性表面。
４５  前記支持体がガラスで構成されている、上記４４記載の機能性表面。
４６  前記活性成分がＮＨＳ−ＰＥＧ−シランである、上記２１記載の機能性表面。
４７  前記活性成分がＣＯＯＨ−ＰＥＧ−シランである、上記２１記載の機能性表面。
４８  前記活性成分がＳＰＡ−ＰＥＧ−ＳＰＡである、上記２１記載の機能性表面。
４９  支持体；
前記支持体に固定された非特異的結合性マトリックス；及び
前記非特異的結合性マトリックスに固定された活性成分、これにより生化学的結合アッセイのための機能性表面が形成される；
を含む、生化学的結合アッセイを実施するための機能性表面。
５０  前記非特異的結合性マトリックスが、前記機能性表面の架橋安定化と前記支持体への結合をもたらす架橋用成分とマトリックス形成用成分とをさらに含む、上記４９記載の機能性表面。
５１  前記活性成分が、官能基、スペーサー基、及び結合基をさらに含み、前記結合基が前記非特異的結合性マトリックスに固定されている、上記４９記載の機能性表面。
５２  前記官能基が前記活性成分への標的タンパク質の特異的結合を容易にする、上記５１記載の機能性表面。
５３  前記活性成分がビオチンである、上記５２記載の機能性表面。
５４  前記活性成分がビニルスルホンである、上記５２記載の機能性表面。
５５  前記活性成分がＮＨＳである、上記５２記載の機能性表面。
５６  前記活性成分がＳＰＡである、上記５２記載の機能性表面。
５７  前記非特異的結合性マトリックスが、有効量のアジド−シラン及びポリオキシエチレンソルビタンテトラオレエートで構成されている、上記４９記載の機能性表面。
５８  前記支持体が、シリカベースの支持体、金属支持体、金属酸化物支持体、ヒドロゲル支持体、ガラス支持体、及びポリマー支持体からなる群から選択され、上記４９記載の機能性表面。
５９  前記架橋用成分がアジド−シランである、上記４９記載の機能性表面。
６０  前記マトリックス形成用成分がポリオキシエチレンソルビタンテトラオレエートである、上記４９記載の機能性表面。
６１  有効量の活性成分、有効量の架橋用成分、及び有効量のマトリックス形成用成分を含み、前記活性成分、前記架橋用成分、及び前記マトリックス形成用成分が、低い非特異的結合特性を有する機能化された表面をもたらす一体になって網の目状に絡み合ったマトリックスを形成する、支持体に施すのに適した、低い非特異的結合特性を有する機能化された表面を作製するためのパッケージ配合物；及び前記成分を支持体表面上に施すための使用説明書。
６２  前記活性成分が、官能基、スペーサー基、及び結合基を含む、上記６１記載のパッケージ配合物。
６３  前記官能基が特定の検体の結合を容易にし、前記官能基が、ビオチン、メトキシ−ポリエチレングリコール、Ｎ−ヒドロキシスクシンイミドエステル、ニトロフェニルエステル、カルボキシレート、ビニル、ナイトレン、アルデヒド基、フェニルボロン酸、サリチルヒドロキサム酸、ヒドロキシル基、アミン基、イミン基、カルボン酸、アルデヒド、ケトン、エステル、エーテル、アミド基、イミド、シアニド、ヒドラジド、スクシンイミド、マレイミド、チオール、ハロゲン化物、アジド基、フェニル基、スルホネート、イソチオシアネート、イソシアネート、エポキシド、ニトロベンジル、オキサゾリン、酸塩化物、クロロホルメート、ジスルフィドピリジル、アズラクトン、臭化シアノゲン、フルオロアレーン、フルオロカーボン、ジスルフィド、イソシアニド、サルフェート、ヘパリン、ペプチド、ヌクレオチド、ポリヌクレオチド、有機ケイ素化合物、有機ホスフェート化合物、エチレングリコールオリゴマー、アクリルアミド、ピロリドン、ポリサッカライド、プロテオグリカン、グリコサミノグリカン、及び極性の水溶性合成ポリマーからなる群から選択される、上記６２記載のパッケージ配合物。
６４  前記官能基が特定の検体の結合を容易にし、前記官能基が、ビオチン、メトキシ−ポリエチレングリコール、スクシンイミド、スクシンイミジルプロピオネート、ストレプタビジン、又はアルデヒドである、上記６２記載のパッケージ配合物。
６５  前記官能基が特定の検体の結合を容易にし、前記官能基がビオチンである、上記６２記載のパッケージ配合物。
６６  前記スペーサー基が、二官能性で直鎖のポリエチレングリコールすなわちＰＥＧオリゴマーもしくはＰＥＧポリマー、ポリエチレンイミン、ポリスチレン、ポリシロキサン、ポリウレタン、タンパク質、ポリ（アミノ酸）、ポリピロリドン、ポリホスファゼン、表面活性のテレケリックブロックコポリマー、例えばプルロニック（Ｐｌｕｒｏｎｉｃ）（商標）、ポリアクリレート、ポリアクリルアミド、ポリメタクリレート、ポリサッカライド、サッカライドモノマー、プロテオグリカン、グリコサミノグリカン、デンドリマー、又は高分岐ポリマー；二官能性で星形のポリエチレングリコールすなわちＰＥＧオリゴマーもしくはＰＥＧポリマー、ポリエチレンイミン、ポリスチレン、ポリシロキサン、ポリウレタン、タンパク質、ポリ（アミノ酸）、ポリピロリドン、ポリホスファゼン、表面活性のテレケリックブロックコポリマー、例えばプルロニック、ポリアクリレート、ポリアクリルアミド、ポリメタクリレート、ポリサッカライド、サッカライドモノマー、プロテオグリカン、グリコサミノグリカン、デンドリマー、又は高分岐ポリマー；及び二官能性で櫛状のポリエチレングリコールすなわちＰＥＧオリゴマーもしくはＰＥＧポリマー、ポリエチレンイミン、ポリスチレン、ポリシロキサン、ポリウレタン、タンパク質、ポリ（アミノ酸）、ポリピロリドン、ポリホスファゼン、表面活性のテレケリックブロックコポリマー、例えばプルロニック、ポリアクリレート、ポリアクリルアミド、ポリメタクリレート、ポリサッカライド、サッカライドモノマー、プロテオグリカン、グリコサミノグリカン、デンドリマー、又は高分岐ポリマー；からなる群から選択される、上記６２記載のパッケージ配合物。
６７  前記スペーサー基が、直鎖のポリエチレングリコールすなわちＰＥＧオリゴマーもしくはＰＥＧポリマー、星形のＰＥＧ分子、又は櫛状のＰＥＧ分子である、上記６２記載のパッケージ配合物。
６８  前記スペーサー基が直鎖のＰＥＧ分子である、上記６２記載のパッケージ配合物。
６９  前記結合基が、シラン、メタクリレート、ＳＰＡ、ジスルフィド、ジシラザン、スルフヒドリル、アクリレート、カルボキシレート、イソニトリル、イソシアネート、ホスホアミダイト、ナイトレン、エポキシド、ヒドロシリル、エステル、アレーン、アジド、ニトリル、キノン、及びビニル基からなる群から選択される、上記６２記載のパッケージ配合物。
７０  前記結合基がアルコキシシラン又はクロロシランである、上記６２記載のパッケージ配合物。
７１
前記結合基がアルコキシシランである、上記６２記載のパッケージ配合物。
７２  前記結合基がＳＰＡである、上記６２記載のパッケージ配合物。
７３  前記架橋用成分が、メタクリレート、アクリレート、エポキシド、シラン、ペルフルオロフェニルアジド、アリールアジド、アシルアジド、アジドホルメート、スルホニルアジド、ホスホリルアジド、ジアゾアルカン、ジアゾケトン、ジアゾアセテート、β−ケト−α−ジアゾアセテート、脂肪族アゾ、ジアジリン、ケテン、光活性化ケトン、ジアルキルペルオキシダーゼ、ジアシルペルオキシダーゼ、及びキノンからなる群から選択される少なくとも２種の反応性基で構成される分子である、上記６２記載のパッケージ配合物。
７４  前記架橋用成分がアジドシランである、上記６２記載のパッケージ配合物。
７５  前記マトリックス形成用成分が、ポリオキシエチレンソルビタンテトラオレエート、ポリオキシエチレンソルビトールヘキサオレエート、ポリオキシエチレン６トリデシルエーテル、ポリオキシエチレン１２トリデシルエーテル、ポリオキシエチレン１８トリデシルエーテルを含めたポリオキシエチレンベースの界面活性物質；ツイーン界面活性剤；トリトン界面活性剤；ポリオキシエチレン−ポリオキシプロピレンコポリマー；直鎖のＰＥＧ分子、星形のＰＥＧ分子、櫛形の高分岐ＰＥＧ分子、及び樹枝状の高分岐ＰＥＧ分子；直鎖のポリアミンポリマー、星形のポリアミンポリマー、及び樹枝状のポリアミンポリマー；カーボネート化界面活性剤、ペルフッ素化界面活性剤、及びケイ素化界面活性剤；カゼイン；血清希釈物；ウシ血清アルブミン；糖脂質及び脂質；ヘパリン；ｍｕｓｃｉｎ；並びにポリサッカライド；からなる群から選択される、上記６２記載のパッケージ配合物。
７６  前記マトリックス形成用成分が、ポリオキシエチレンソルビタンテトラオレエート、ツイーン界面活性剤、又はプルロニックブロックコポリマーである、上記６２記載のパッケージ配合物。
７７  前記マトリックス形成用成分がポリオキシエチレンソルビタンテトラオレエートである、上記６２記載のパッケージ配合物。
７８  生体分析アッセイにおいて標的検体を検出するのに使用するための機能性表面であって、
生体分析アッセイを行うための支持体；及び
前記標的検体の検出時に非特異的結合を制限するための、前記支持体上に被覆される手段；
を含む前記機能性表面。
７９  前記生体分析アッセイがマイクロアレイである、上記７８記載の機能性表面。
８０  前記マイクロアレイがオリゴヌクレオチドのマイクロアレイである、上記７９記載の機能性表面。